(57)【要約】【課題】紫外光源を励起光源とし複数種類の蛍光体粉末を励起して得られる発光スペクトルが３５０ｎｍから９００ｎｍの範囲で太陽光スペクトルに近似し、小型かつ長寿命、省消費電力が可能な疑似太陽光装置を提供する。【解決手段】３００〜４００ｎｍの範囲に最大強度を持つ紫外励起光の光源と、該紫外励起光の光路上に配置された蛍光体粉末とを具備し、該蛍光体粉末から発生する蛍光と透過励起光を３５０から７５０ｎｍ迄の５０ｎｍ毎の範囲でスペクトル積分したときに得られる値がＪＩＳ  Ｃ  ８９３１に規定されたＡＭ１．５全天日射基準太陽光スペクトルで得られる値と±４０％の範囲内で近似することを特徴とする疑似太陽光照射装置。【選択図】図１
2015060921.tif 000002
【特許請求の範囲】
【請求項１】
３００〜４００ｎｍの範囲に最大強度を持つ紫外励起光の光源と、該紫外励起光の光路上に配置された蛍光体粉末とを具備し、該蛍光体粉末から発生する蛍光と透過励起光を３５０から７５０ｎｍ迄の５０ｎｍ毎の範囲でスペクトル積分したときに得られる値がＪＩＳ  Ｃ  ８９３１に規定されたＡＭ１．５全天日射基準太陽光スペクトルで得られる値と±４０％の範囲内で近似することを特徴とする疑似太陽光照射装置。
【請求項２】
前記紫外励起光の光源が紫外ＬＥＤである請求項１に記載の疑似太陽光照射装置。
【請求項３】
前記蛍光体粉末が、次の（１）〜（３）の成分からなるものである請求項１又は２に記載の疑似太陽光照射装置。
（１）バナジウム酸化物蛍光体
（２）Ｅｕ2+及びＭｎ2+の少なくとも一方が添加されたケイ酸塩蛍光体、並びに、Ｅｕ2+及びＭｎ2+の少なくとも一方が添加されたアルミノケイ酸塩蛍光体から選ばれる少なくとも一つ
（３）Ｆｅ2+添加ガリウム酸塩蛍光体及び／又はＦｅ2+添加アルミン酸塩蛍光体
【請求項４】
前記蛍光体粉末が、次の（ア）〜（ウ）の成分からなるものである請求項１〜３のいずれか１項に記載の疑似太陽光照射装置。
（ア）ＣｓＶＯ3及びＺｎ3Ｖ2Ｏ8の少なくとも一つ
（イ）Ｅｕ2+及びＭｎ2+の少なくとも一方が添加されたＡｅＭｇＳｉ2Ｏ8（ＡｅはＣａ、Ｓｒ、Ｂａのうち少なくとも一つから選ばれ、Ｅｕ、Ｍｎの添加量に相当する欠損を含んでいても良い）、Ｅｕ2+及びＭｎ2+の少なくとも一方が添加されたＡｅＭｇ2Ｓｉ2Ｏ7（ＡｅはＣａ、Ｓｒ、Ｂａのうち少なくとも一つから選ばれ、Ｅｕ、Ｍｎの添加量に相当する欠損を含んでいても良い）、並びに、Ｅｕ2+及びＭｎ2+の少なくとも一方が添加されたＡｅＡｌ2Ｓｉ2Ｏ8（ＡｅはＣａ、Ｓｒ、Ｂａのうち少なくとも一つから選ばれ、Ｅｕ、Ｍｎの添加量に相当する欠損を含んでいても良い）から選ばれる少なくとも一つ
（ウ）Ｆｅ2+添加ＬｉＭＯ2（ＭはＧａ及びＡｌの少なくとも一つから選ばれる）
【請求項５】
該蛍光体粉末から発生する蛍光と透過励起光を３５０から７５０ｎｍ迄の５０ｎｍ毎の範囲でスペクトル積分したときに得られる値がＪＩＳ  Ｃ  ８９３１に規定されたＡＭ１．５全天日射基準太陽光スペクトルで得られる値と±２５％の範囲内で近似する請求項１〜４のいずれか１項に記載の疑似太陽光照射装置。
【請求項６】
請求項１〜５のいずれか１項に記載の疑似太陽光照射装置に近赤外及び赤外発光を有するＬＥＤを組み合わせ、４００から９００ｎｍ迄の１００ｎｍ毎の範囲でスペクトル積分した値、及び９００ｎｍから１１００ｎｍ迄の範囲でスペクトル積分した値がＪＩＳ  Ｃ  ８９３１に規定されたＡＭ１．５全天日射基準太陽光スペクトルで得られる値と±４０％の範囲内で近似することを特徴とする広帯域疑似太陽光照射装置。
【請求項７】
照射する光を３５０から７５０ｎｍ迄の５０ｎｍ毎の範囲でスペクトル積分したときに得られる値がＪＩＳ  Ｃ  ８９３１に規定されたＡＭ１．５全天日射基準太陽光スペクトルで得られる値と±４０％の範囲内で近似する疑似太陽光照射装置に用いる蛍光体粉末であって、次の（１）〜（３）の成分からなるものである蛍光体粉末。
（１）バナジウム酸化物蛍光体
（２）Ｅｕ2+及びＭｎ2+の少なくとも一方が添加されたケイ酸塩蛍光体、並びに、Ｅｕ2+及びＭｎ2+の少なくとも一方が添加されたアルミノケイ酸塩蛍光体から選ばれる少なくとも一つ
（３）Ｆｅ2+添加ガリウム酸塩蛍光体及び／又はＦｅ2+添加アルミン酸塩蛍光体
【発明の詳細な説明】
【技術分野】
【０００１】
本発明は広帯域発光に好適な紫外・近紫外域の光を励起光として発光する複数種類の粉末を混合して太陽光スペクトルに近似した発光スペクトルを得る手法に関するものであり、より具体的には、紫外励起光源と蛍光体粉末を具備する疑似太陽光照射装置及び該装置用の蛍光体粉末に関するものである。
【背景技術】
【０００２】
近年、太陽電池や光触媒の研究開発が極めて盛んに行われている。そこで、開発にあたって作製した試料の特性を測定するために、基準となる疑似太陽光源の需要が高まっている（非特許文献１参照）。疑似太陽光は国際規格で決定されたＡＭ（エアマス）１．５Ｇで規定されたスペクトル（非特許文献１参照）を再現したものが利用され、キセノンランプやハロゲンランプにエアマスフィルターを用いる疑似太陽光装置がよく知られている（特許文献１参照）。疑似太陽光源の国内規格ではアモルファスＳｉ太陽電池に対応するＪＩＳ  Ｃ  ８９３３（対応波長範囲３５０〜７５０ｎｍ）及び多結晶Ｓｉ太陽電池に対応するＪＩＳ  Ｃ  ８９１２（対応波長範囲４００〜１１００ｎｍ）が挙げられ、例えばスペクトル合致度はＪＩＳ  Ｃ  ８９３３では５０ｎｍ毎の波長範囲内の発光エネルギー積分値がＡＭ１．５Ｇで規定された太陽光スペクトルと±４０％の範囲内であればクラスＢ、±２５％の範囲内であればクラスＡと規定される。基準となる太陽光スペクトルはＪＩＳ  Ｃ  ８９３１に規定されたＡＭ１．５全天日射基準太陽光スペクトルが用いられる。
【０００３】
しかしながら、キセノンランプやハロゲンランプの光源寿命は一般的に５００時間から２０００時間程度と短く、消費電力も大きいことから経済性に解決すべき問題を抱えている。そこで最近になってＬＥＤ光源を用いた疑似太陽光装置が利用されるようになり、長寿命で消費電力の小さな光源として注目されている（特許文献２参照）。
【０００４】
ただし現在用いられているＬＥＤ疑似太陽光照射装置は半値幅数十ｎｍの発光スペクトルを持つ数十種類を超えるＬＥＤを多数個並べる方式を採用しており、スペクトルや光強度のムラをなくすにはＬＥＤの配列法に精密な制御が必要で配列個数も非常に多数となる問題点があった。
【先行技術文献】
【特許文献】
【０００５】
【特許文献１】特開２００２−４８７０４号公報
【特許文献２】特開２０１２−２２１８３８号公報
【特許文献３】特開平１１−３１８４５号公報
【非特許文献】
【０００６】
【非特許文献１】ＩＥＣ６０９０４−９
【発明の概要】
【発明が解決しようとする課題】
【０００７】
そこで本発明は、紫外光源を励起光源とし複数種類の蛍光体粉末を励起して得られる発光スペクトルが３５０ｎｍから９００ｎｍの範囲で太陽光スペクトルに近似し、小型かつ長寿命、省消費電力が可能な疑似太陽光装置を提供することを課題とする。
また、本発明は、３５０ｎｍから９００ｎｍの範囲だけでなく、より長波長領域（〜１１００ｎｍ）についてもスペクトル近似度を高めた広帯域疑似太陽光照射装置を提供することを課題とする。
【課題を解決するための手段】
【０００８】
近年、白色ＬＥＤが携帯電話や様々な表示装置に用いられると同時に省エネルギーなどの観点から蛍光灯の代わりの室内照明装置としても注目されている。白色ＬＥＤは近紫外や青色ＬＥＤを励起光源とし、種々の波長に発光強度を持つ蛍光体を組み合わせて白色光を生み出している。具体的には青色ＬＥＤを励起光に黄色や、緑色、赤色蛍光体を発光させて白色光を得るものが知られている（特許文献３等参照）。このような白色光ＬＥＤは、視覚上の白色光を提供するものの、色抜けや特定波長のみに強い発光を示すなどの問題点があり、上述のＡＭ１．５全天日射基準の疑似太陽光とはかけ離れたもので、そのような白色ＬＥＤは、疑似太陽光照射装置として使用出来るものではなかった。
【０００９】
紫外ＬＥＤと蛍光体とを組み合わせてＡＭ１．５全天日射基準の疑似太陽光を実現するには、非常に多数の蛍光体材料を使用する必要があると考えられてきており、しかも、多数の蛍光体の選定と配合量の調整に膨大な試行錯誤を必要とすることが想定されていた。その上、蛍光体の特定波長の外部量子効率及びスペクトル形状のデータベースはほとんど整備されてきていない。また、蛍光体の特定波長の外部量子効率及びスペクトル形状のデータベースが仮に存在していたとしても、複数種の蛍光体を混在させた場合の多段励起（それぞれの蛍光体の発光による別の蛍光体の光の再吸収と再発光）などの問題により実際のスペクトルを計算により導き出すことは大変困難であることが想定されていた。そのため、紫外ＬＥＤと蛍光体とを組み合わせたＡＭ１．５全天日射基準の疑似太陽光照射装置は、これまで全く実現されてこなかったし、ほとんど実現不可能のように考えられてきていた。
【００１０】
本発明者は、他の研究者等が見向きもせず、あまり注目されてこなかったバナジウム酸化物蛍光体が、太陽光のスペクトル範囲に比較的近いブロードなスペクトルを示すことを独自に見出した。そして、１、２種類程度の少数種類の励起光源と、バナジウム酸化物蛍光体との組み合わせを基本として、さらに、複数種類の蛍光体粉末とを組み合わせれば、ＡＭ１．５全天日射基準の疑似太陽光を得るための複数種類の蛍光体の選定や配合量の調整が比較的容易となるのではないかとの着想に基づいて数多くの試験研究を行い次のような知見を得た。
〔１〕太陽光のスペクトル範囲に比較的近いブロードなスペクトルを示すバナジウム酸化物蛍光体の蛍光スペクトルを基本とすれば、それ以外のスペクトル抜けを比較的少数種類の他の蛍光体の蛍光スペクトルで補うことが出来る。
〔２〕バナジウム酸化物蛍光体のスペクトルを補うには、次の（１）、（２）の２種類の蛍光体を併用することが有効である。特に、Ｅｕ2+やＭｎ2+を含むケイ酸塩蛍光体やアルミノケイ酸塩蛍光体は、一つの蛍光体でスペクトル半値幅１００ｎｍを超える蛍光を得ることが出来るため、効果的にバナジウム酸化物蛍光体のスペクトルを補うことが出来る。
（１）Ｅｕ2+及びＭｎ2+の少なくとも一方が添加されたケイ酸塩蛍光体並びに／又はＥｕ2+及びＭｎ2+の少なくとも一方が添加されたアルミノケイ酸塩蛍光体
（２）Ｆｅ2+添加ガリウム酸塩蛍光体及び／又はＦｅ2+添加アルミン酸塩蛍光体
〔３〕バナジウム酸化物蛍光体として、特に、ＣｓＶＯ3とＺｎ3Ｖ2Ｏ8を採用した場合には、その２種類だけで４００〜９００ｎｍに広がったスペクトルを示すので、疑似太陽光スペクトルの基本となるスペクトルとして非常に望ましい。
〔４〕さらに、近赤外・赤外ＬＥＤとの組み合わせによって、より長波長領域（〜１１００ｎｍ）についてもスペクトル近似度を高めることが出来る。
【００１１】
本発明は、このような知見に基づいてなされたものであり、この出願によれば、以下の発明が提供される。
＜１＞３００〜４００ｎｍの範囲に最大強度を持つ紫外励起光の光源と、該紫外励起光の光路上に配置された蛍光体粉末とを具備し、該蛍光体粉末から発生する蛍光と透過励起光を３５０から７５０ｎｍ迄の５０ｎｍ毎の範囲でスペクトル積分したときに得られる値がＪＩＳ  Ｃ  ８９３１に規定されたＡＭ１．５全天日射基準太陽光スペクトルで得られる値と±４０％の範囲内で近似することを特徴とする疑似太陽光照射装置。
＜２＞前記紫外励起光の光源が紫外ＬＥＤである＜１＞に記載の疑似太陽光照射装置。
＜３＞前記蛍光体粉末が次の（１）〜（３）の成分からなるものである＜１＞又は＜２＞に記載の疑似太陽光照射装置。
（１）バナジウム酸化物蛍光体
（２）Ｅｕ2+及びＭｎ2+の少なくとも一方が添加されたケイ酸塩蛍光体、並びに、Ｅｕ2+及びＭｎ2+の少なくとも一方が添加されたアルミノケイ酸塩蛍光体から選ばれる少なくとも一つ
（３）Ｆｅ2+添加ガリウム酸塩蛍光体及び／又はＦｅ2+添加アルミン酸塩蛍光体
＜４＞  前記蛍光体粉末が、次の（ア）〜（ウ）の成分からなるものである＜１＞〜＜３＞のいずれか１項に記載の疑似太陽光照射装置。
（ア）ＣｓＶＯ3及びＺｎ3Ｖ2Ｏ8の少なくとも一つ
（イ）Ｅｕ2+及びＭｎ2+の少なくとも一方が添加されたＡｅ3ＭｇＳｉ2Ｏ8（ＡｅはＣａ、Ｓｒ、Ｂａのうち少なくとも一つから選ばれ、Ｅｕ、Ｍｎの添加量に相当する欠損を含んでいても良い）、Ｅｕ２＋及びＭｎ2+の少なくとも一方が添加されたＡｅＭｇ2Ｓｉ2Ｏ7（ＡｅはＣａ、Ｓｒ、Ｂａのうち少なくとも一つから選ばれ、Ｅｕ、Ｍｎの添加量に相当する欠損を含んでいても良い）、並びに、Ｅｕ2+及びＭｎ2+の少なくとも一方が添加されたＡｅＡｌ2Ｓｉ2Ｏ8（ＡｅはＣａ、Ｓｒ、Ｂａのうち少なくとも一つから選ばれ、Ｅｕ、Ｍｎの添加量に相当する欠損を含んでいても良い）から選ばれる少なくとも一つ
（ウ）Ｆｅ2+添加ＬｉＭＯ2（ＭはＧａ及びＡｌの少なくとも一つから選ばれる）
＜５＞該蛍光体粉末から発生する蛍光と透過励起光を３５０から７５０ｎｍ迄の５０ｎｍ毎の範囲でスペクトル積分したときに得られる値がＪＩＳ  Ｃ  ８９３１に規定されたＡＭ１．５全天日射基準太陽光スペクトルで得られる値と±２５％の範囲内で近似する＜１＞〜＜４＞のいずれか１項に記載の疑似太陽光照射装置。
＜６＞＜１＞〜＜５＞のいずれか１項に記載の疑似太陽光照射装置に近赤外及び赤外発光を有するＬＥＤを組み合わせ、４００から９００ｎｍ迄の１００ｎｍ毎の範囲でスペクトル積分した値、及び９００ｎｍから１１００ｎｍ迄の範囲でスペクトル積分した値がＪＩＳ  Ｃ  ８９３１に規定されたＡＭ１．５全天日射基準太陽光スペクトルで得られる値と±４０％の範囲内で近似することを特徴とする広帯域疑似太陽光照射装置。
＜７＞照射する光を３５０から７５０ｎｍ迄の５０ｎｍ毎の範囲でスペクトル積分したときに得られる値がＪＩＳ  Ｃ  ８９３１に規定されたＡＭ１．５全天日射基準太陽光スペクトルで得られる値と±４０％の範囲内で近似する疑似太陽光照射装置に用いる蛍光体粉末であって、次の（１）〜（３）の成分からなるものである蛍光体粉末。
（１）バナジウム酸化物蛍光体
（２）Ｅｕ2+及びＭｎ2+の少なくとも一方が添加されたケイ酸塩蛍光体、並びに、Ｅｕ2+及びＭｎ2+の少なくとも一方が添加されたアルミノケイ酸塩蛍光体から選ばれる少なくとも一つ
（３）Ｆｅ2+添加ガリウム酸塩蛍光体及び／又はＦｅ2+添加アルミン酸塩蛍光体
【００１２】
本発明は、次のような態様を含むことが出来る。
＜８＞前記蛍光体粉末が、（ａ）ＣｓＶＯ3、（ｂ）Ｚｎ3Ｖ2Ｏ8、（ｃ）Ｂａ2.91ＭｇＳｉ2Ｏ8：Ｅｕ0.04Ｍｎ0.05、（ｄ）Ｂａ1.83Ｓｒ0.5Ｃａ0.5ＭｇＳｉ2Ｏ8：Ｅｕ0.02Ｍｎ0.15、（ｅ）Ｓｒ2.83ＭｇＳｉ2Ｏ8：Ｅｕ0.02Ｍｎ0.15、（ｆ）Ｃａ2.83ＭｇＳｉ2Ｏ8：Ｅｕ0.02Ｍｎ0.15、（ｇ）Ｂａ0.985Ｍｇ1.8Ｓｉ2Ｏ7：Ｅｕ0.015Ｍｎ0.2、（ｈ）Ｂａ0.95Ａｌ2Ｓｉ2Ｏ8：Ｅｕ0.05、（ｉ）Ｓｒ0.95Ａｌ2Ｓｉ2Ｏ8：Ｅｕ0.05、（ｊ）ＬｉＧａＯ2：Ｆｅ0.01からなるものである、＜１＞〜＜５＞のいずれか１項に記載の疑似太陽光照射装置。
＜９＞（ａ）〜（ｊ）の各成分の配合量が、（ａ）０．４５〜０．５４重量％、（ｂ）７．８９〜８．７２重量％、（ｃ）０．５５〜０．６４重量％、（ｄ）１．３３〜１．４７重量％、（ｅ）０．７５〜０．８４重量％、（ｆ）１．１４〜１．２６重量％、（ｇ）１１．２１〜１２．３９重量％、（ｈ）１．２４〜１．３７重量％、（ｉ）１．９０〜２．１０重量％、（ｊ）６８．５０〜７５．７１重量％である、＜８＞に記載の疑似太陽光照射装置。
＜１０＞（ａ）〜（ｊ）の各成分の配合量が、（ａ）０．４５〜０．５４重量％、（ｂ）８．１３〜８．４７重量％、（ｃ）０．５５〜０．６４重量％、（ｄ）１．３５〜１．４４重量％、（ｅ）０．７５〜０．８４重量％、（ｆ）１．１５〜１．２４重量％、（ｇ）１１．５６〜１２．０４重量％、（ｈ）１．２５〜１．３４重量％、（ｉ）１．９５〜２．０４重量％、（ｊ）７０．６６〜７３．５４重量％である、＜８＞又は＜９＞に記載の疑似太陽光照射装置。
＜１１＞＜８＞〜＜１０＞のいずれか１項に記載の疑似太陽光照射装置に近赤外及び赤外発光を有するＬＥＤを組み合わせ、４００から９００ｎｍ迄の１００ｎｍ毎の範囲でスペクトル積分した値、及び９００ｎｍから１１００ｎｍ迄の範囲でスペクトル積分した値がＪＩＳ  Ｃ  ８９３１に規定されたＡＭ１．５全天日射基準太陽光スペクトルで得られる値と±４０％の範囲内で近似することを特徴とする広帯域疑似太陽光照射装置。
＜１２＞４００から９００ｎｍ迄の１００ｎｍ毎の範囲でスペクトル積分した値、及び９００ｎｍから１１００ｎｍ迄の範囲でスペクトル積分した値がＪＩＳ  Ｃ  ８９３１に規定されたＡＭ１．５全天日射基準太陽光スペクトルで得られる値と±２５％の範囲内で近似することを特徴とする＜６＞又は＜１１＞に記載の広帯域疑似太陽光照射装置。
＜１３＞次の（ア）〜（ウ）の成分からなるものである＜７＞に記載の蛍光体粉末。
（ア）ＣｓＶＯ3及びＺｎ3Ｖ2Ｏ8の少なくとも一つ
（イ）Ｅｕ2+及びＭｎ2+の少なくとも一方が添加されたＡｅ3ＭｇＳｉ2Ｏ8（ＡｅはＣａ、Ｓｒ、Ｂａのうち少なくとも一つから選ばれ、Ｅｕ、Ｍｎの添加量に相当する欠損を含んでいても良い）、Ｅｕ2+及びＭｎ2+の少なくとも一方が添加されたＡｅＭｇ2Ｓｉ2Ｏ7（ＡｅはＣａ、Ｓｒ、Ｂａのうち少なくとも一つから選ばれ、Ｅｕ、Ｍｎの添加量に相当する欠損を含んでいても良い）、並びに、Ｅｕ2+及びＭｎ2+の少なくとも一方が添加されたＡｅＡｌ2Ｓｉ2Ｏ8（ＡｅはＣａ、Ｓｒ、Ｂａのうち少なくとも一つから選ばれ、Ｅｕ、Ｍｎの添加量に相当する欠損を含んでいても良い）から選ばれる少なくとも一つ
（ウ）Ｆｅ2+添加ＬｉＭＯ2（ＭはＧａ及びＡｌの少なくとも一つから選ばれる）
＜１４＞（ａ）ＣｓＶＯ3、（ｂ）Ｚｎ3Ｖ2Ｏ8、（ｃ）Ｂａ2.91ＭｇＳｉ2Ｏ8：Ｅｕ0.04Ｍｎ0.05、（ｄ）Ｂａ1.83Ｓｒ0.5Ｃａ0.5ＭｇＳｉ2Ｏ8：Ｅｕ0.02Ｍｎ0.15、（ｅ）Ｓｒ2.83ＭｇＳｉ2Ｏ8：Ｅｕ0.02Ｍｎ0.15、（ｆ）Ｃａ2.83ＭｇＳｉ2Ｏ8：Ｅｕ0.02Ｍｎ0.15、（ｇ）Ｂａ0.985Ｍｇ1.8Ｓｉ2Ｏ7：Ｅｕ0.015Ｍｎ0.2、（ｈ）Ｂａ0.95Ａｌ2Ｓｉ2Ｏ8：Ｅｕ0.05、（ｉ）Ｓｒ0.95Ａｌ2Ｓｉ2Ｏ8：Ｅｕ0.05、（ｊ）ＬｉＧａＯ2：Ｆｅ0.01からなるものである、＜７＞又は＜１３＞に記載の蛍光体粉末。
＜１５＞（ａ）〜（ｊ）の各成分の配合量が、（ａ）０．４５〜０．５４重量％、（ｂ）７．８９〜８．７２重量％、（ｃ）０．５５〜０．６４重量％、（ｄ）１．３３〜１．４７重量％、（ｅ）０．７５〜０．８４重量％、（ｆ）１．１４〜１．２６重量％、（ｇ）１１．２１〜１２．３９重量％、（ｈ）１．２４〜１．３７重量％、（ｉ）１．９０〜２．１０重量％、（ｊ）６８．５０〜７５．７１重量％である、＜１４＞に記載の蛍光体粉末。
＜１６＞（ａ）〜（ｊ）の各成分の配合量が、（ａ）０．４５〜０．５４重量％、（ｂ）８．１３〜８．４７重量％、（ｃ）０．５５〜０．６４重量％、（ｄ）１．３５〜１．４４重量％、（ｅ）０．７５〜０．８４重量％、（ｆ）１．１５〜１．２４重量％、（ｇ）１１．５６〜１２．０４重量％、（ｈ）１．２５〜１．３４重量％、（ｉ）１．９５〜２．０４重量％、（ｊ）７０．６６〜７３．５４重量％である、＜１４＞又は＜１５＞に記載の蛍光体粉末。
【発明の効果】
【００１３】
本発明の疑似太陽光照射装置は、紫外励起光源と蛍光体粉末を具備し、キセノンランプやハロゲンランプを具備しないので、該装置を小型かつ長寿命のものとすることが出来るし、また、３５０から７５０ｎｍ迄の５０ｎｍ毎の範囲でスペクトル積分したときに得られる値がＪＩＳ  Ｃ  ８９３１に規定されたＡＭ１．５全天日射基準太陽光スペクトルで得られる値と±４０％の範囲内で近似する疑似太陽光を省消費電力で照射することが出来る。
【００１４】
本発明の広帯域疑似太陽光照射装置は、前記疑似太陽光照射装置に近赤外及び赤外発光を有するＬＥＤを組み合わせるだけであるので、該装置を小型かつ長寿命のものとすることが出来るし、また、４００から９００ｎｍ迄の１００ｎｍ毎の範囲でスペクトル積分した値、及び９００ｎｍから１１００ｎｍ迄の範囲でスペクトル積分した値がＪＩＳ  Ｃ  ８９３１に規定されたＡＭ１．５全天日射基準太陽光スペクトルで得られる値と±４０％の範囲内で近似する広帯域疑似太陽光を省消費電力で照射することが出来る。
【００１５】
本発明の蛍光体粉末は、小数種類（好ましくは１種類）の紫外励起光源と組み合わせることにより、小型かつ長寿命の疑似太陽光照射装置を構成することが出来るし、また、３５０から７５０ｎｍ迄の５０ｎｍ毎の範囲でスペクトル積分したときに得られる値がＪＩＳ  Ｃ  ８９３１に規定されたＡＭ１．５全天日射基準太陽光スペクトルで得られる値と±４０％の範囲内で近似する疑似太陽光を省消費電力で照射することが出来る。さらに、近赤外及び赤外発光を有するＬＥＤを組み合わせることにより、４００から９００ｎｍ迄の１００ｎｍ毎の範囲でスペクトル積分した値、及び９００ｎｍから１１００ｎｍ迄の範囲でスペクトル積分した値がＪＩＳ  Ｃ  ８９３１に規定されたＡＭ１．５全天日射基準太陽光スペクトルで得られる値と±４０％の範囲内で近似する広帯域疑似太陽光を省消費電力で照射することが出来る。
【図面の簡単な説明】
【００１６】
【図１】実施例１で利用した蛍光体粉末及び混合粉末の蛍光スペクトルと太陽光スペクトル（ＡＭ１．５Ｇ）の比較を示した図面。
【図２】実施例１で利用した蛍光体粉末の内部量子効率（Ｉｎｔｅｒｎａｌ  ＱＥ）と疑似太陽光スペクトルを得るために混合した重量比（Ａｍｏｕｎｔ）を示す図面。
【図３】実施例２で測定したＬＥＤ疑似太陽光源とキセノンランプ疑似太陽光源で照射した光（１ＳＵＮ）によるＳｉフォトダイオードの電流電圧曲線を示す図面。
【発明を実施するための形態】
【００１７】
本発明の疑似太陽光照射装置は、３００〜４００ｎｍの範囲に最大強度を持つ紫外励起光の光源と、該紫外励起光の光路上に配置された蛍光体粉末とを具備し、従来装置のようなキセノンランプやハロゲンランプを具備しないので、小型かつ長寿命、省消費電力が可能なものである。
３００〜４００ｎｍ（好ましくは３５０〜３７０ｎｍ）の範囲に最大強度を持つ紫外励起光の光源としては、好ましくは少数種類（例えば、１〜３種類、より好ましくは１、２種類、さらに好ましくは１種類）の紫外ＬＥＤを採用することが出来る。そのような光源の数は何ら限定されず、被照射対象の面積や構造等に応じて、適宜の数に設定することが出来る。
【００１８】
本発明の疑似太陽光照射装置に用いる蛍光体粉末は、好ましくは、次の（１）〜（３）の成分からなるものとすることが出来る。
（１）バナジウム酸化物蛍光体
（２）Ｅｕ2+及びＭｎ2+の少なくとも一方が添加されたケイ酸塩蛍光体、並びに、Ｅｕ2+及びＭｎ2+の少なくとも一方が添加されたアルミノケイ酸塩蛍光体から選ばれる少なくとも一つ
（３）Ｆｅ2+添加ガリウム酸塩蛍光体及び／又はＦｅ2+添加アルミン酸塩蛍光体
【００１９】
また、本発明の疑似太陽光照射装置に用いる蛍光体粉末は、好ましくは、次の（ア）〜（ウ）の成分からなるものとすることが出来る。
（ア）ＣｓＶＯ3及びＺｎ3Ｖ2Ｏ8の少なくとも一つ
（イ）Ｅｕ2+及びＭｎ2+の少なくとも一方が添加されたＡｅ3ＭｇＳｉ2Ｏ8（ＡｅはＣａ、Ｓｒ、Ｂａのうち少なくとも一つから選ばれ、Ｅｕ、Ｍｎの添加量に相当する欠損を含んでいても良い）、Ｅｕ2+及びＭｎ2+の少なくとも一方が添加されたＡｅＭｇ2Ｓｉ2Ｏ7（ＡｅはＣａ、Ｓｒ、Ｂａのうち少なくとも一つから選ばれ、Ｅｕ、Ｍｎの添加量に相当する欠損を含んでいても良い）、並びに、Ｅｕ2+及びＭｎ2+の少なくとも一方が添加されたＡｅＡｌ2Ｓｉ2Ｏ8（ＡｅはＣａ、Ｓｒ、Ｂａのうち少なくとも一つから選ばれ、Ｅｕ、Ｍｎの添加量に相当する欠損を含んでいても良い）から選ばれる少なくとも一つ
（ウ）Ｆｅ2+添加ＬｉＭＯ２（ＭはＧａ及びＡｌの少なくとも一つから選ばれる）
【００２０】
これらの各蛍光体は、内部量子効率、外部量子効率、スペクトル形状等が考慮され、バナジウム酸化物蛍光体の蛍光スペクトルを基本として、そのスペクトル抜けを補うように、上記（２）〜（３）、（イ）〜（ウ）の蛍光体の種類、混合比が調整される。
後述の実施例では、蛍光体粉末として（ａ）ＣｓＶＯ3、（ｂ）Ｚｎ3Ｖ2Ｏ8、（ｃ）Ｂａ2.91ＭｇＳｉ2Ｏ8：Ｅｕ0.04Ｍｎ0.05、（ｄ）Ｂａ1.83Ｓｒ0.5Ｃａ0.5ＭｇＳｉ2Ｏ8：Ｅｕ0.02Ｍｎ0.15、（ｅ）Ｓｒ2.83ＭｇＳｉ2Ｏ8：Ｅｕ0.02Ｍｎ0.15、（ｆ）Ｃａ2.83ＭｇＳｉ2Ｏ8：Ｅｕ0.02Ｍｎ0.15、（ｇ）Ｂａ0.985Ｍｇ1.8Ｓｉ2Ｏ7：Ｅｕ0.015Ｍｎ0.2、（ｈ）Ｂａ0.95Ａｌ2Ｓｉ2Ｏ8：Ｅｕ0.05、（ｉ）Ｓｒ0.95Ａｌ2Ｓｉ2Ｏ8：Ｅｕ0.05、（ｊ）ＬｉＧａＯ2：Ｆｅ0.01を採用したが、（イ）Ｅｕ2+及びＭｎ2+の両方が添加されたケイ酸塩蛍光体とＥｕ2+及びＭｎ2+の一方が添加されたケイ酸塩蛍光体とＥｕ2+が添加されたアルミノケイ酸塩蛍光体とＭｎ2+が添加されたアルミノケイ酸塩蛍光体、（ウ）Ｆｅ2+添加ガリウム酸塩蛍光体とＦｅ2+添加アルミン酸塩蛍光体は、それぞれ相互間が同様の発光特性を有することを本発明者は知見している。
【００２１】
調整された蛍光体粉末（蛍光体混合粉末）は、紫外励起光が照射される光路上への配置が容易となるように、光透過性の樹脂（例えば、シリコーン樹脂、フッ素樹脂、エポキシ樹脂等）やガラス等に混入し、内部に蛍光体粉末が分散した光透過性板状物の形態とすることが出来る。
【００２２】
ＬＥＤを光源とする場合、ＬＥＤの発熱によってスペクトル形状が変化しないようＬＥＤに直接封止せず、蛍光体層とＬＥＤの間にわずかな空間を設けることが望ましい。また、蛍光体層の温度が一定又は所定範囲内となるように、温度調整装置や冷却装置を付設することも出来る。このようにして作製するＬＥＤ疑似太陽光源は小型かつ省エネルギー性の高い、従来のランプ方式を採用した疑似太陽光源の代替装置とすることが出来る。
【実施例】
【００２３】
以下、実施例により本願発明を更に詳細に説明する。本発明の内容はこの実施例に限定されるものではない。  
【００２４】
実施例１
固相反応法を用いて蛍光体（ａ）ＣｓＶＯ3、（ｂ）Ｚｎ3Ｖ2Ｏ8、（ｃ）Ｂａ2.91ＭｇＳｉ2Ｏ8：Ｅｕ0.04Ｍｎ0.05、（ｄ）Ｂａ1.83Ｓｒ0.5Ｃａ0.5ＭｇＳｉ2Ｏ8：Ｅｕ0.02Ｍｎ0.15、（ｅ）Ｓｒ2.83ＭｇＳｉ2Ｏ8：Ｅｕ0.02Ｍｎ0.15、（ｆ）Ｃａ2.83ＭｇＳｉ2Ｏ8：Ｅｕ0.02Ｍｎ0.15、（ｇ）Ｂａ0.985Ｍｇ1.8Ｓｉ2Ｏ7：Ｅｕ0.015Ｍｎ0.2、（ｈ）Ｂａ0.95Ａｌ2Ｓｉ2Ｏ8：Ｅｕ0.05、（ｉ）Ｓｒ0.95Ａｌ2Ｓｉ2Ｏ8：Ｅｕ0.05、（ｊ）ＬｉＧａＯ2：Ｆｅ0.01を合成した。
上記（ａ）〜（ｊ）の各蛍光体をシリコーン樹脂に３０重量％の量で混練して得られた蛍光体含有樹脂を石英ガラス上にマウントしたのち（厚み１ｍｍ）、１００℃１０分、１５０℃１時間で乾燥固化させた（得られた蛍光体材料をＬａ〜Ｌｊとする）。
波長３６５ｎｍの紫外線パワーＬＥＤ（日亜製ＮＣ４Ｕ１３３Ａの１種類、１個のＬＥＤ）上にＬａ〜Ｌｊのいずれか１つを設置し、ＬＥＤに７００ｍＡの電流を流したところ、それぞれ図１のａ〜ｊで示される発光スペクトルが得られた。また、（ａ）〜（ｊ）の各蛍光体の内部量子効率（Ｉｎｔｅｒｎａｌ  ＱＥ）を図２に示す。このような図から、バナジウム酸化物蛍光体（ａ、ｂ）がＡＭ１．５Ｇの太陽光スペクトル範囲に比較的近いブロードなスペクトルを示すこと、（イ）Ｅｕ2+及びＭｎ2+の少なくとも一方が添加されたケイ酸塩蛍光体、並びに、Ｅｕ2+及びＭｎ2+の少なくとも一方が添加されたアルミノケイ酸塩蛍光体から選ばれる少なくとも一つ、（ロ）Ｆｅ2+添加ガリウム酸塩蛍光体及び／又はＦｅ2+添加アルミン酸塩蛍光体の２種類の蛍光体を併用することで、太陽光スペクトル（図１のＡＭ１．５Ｇ）に対するバナジウム酸化物蛍光体のスペクトルのスペクトル抜けを補うことが可能であることが理解出来る。なお、この実施例１におけるアルミノケイ酸塩蛍光体（ｈ、ｉ）では、Ｍｎ2+が添加されていないため、６００〜７５０ｎｍの波長範囲に蛍光を示していないが、Ｍｎ2+を添加すれば、ケイ酸塩蛍光体と同様に、６００〜７５０ｎｍの波長範囲に蛍光を示すことを本発明者は知見している。
【００２５】
そこで、上記（ａ）〜（ｊ）の各蛍光体について、内部量子効率（Ｉｎｔｅｒｎａｌ  ＱＥ）等をも考慮し、図２の混合量（Ａｍｏｕｎｔ）に示されるように、順に０．５、８．３、０．６、１．４、０．８、１．２、１１．８、１．３、２．０、７２．１重量％の混合比で混合し、混合蛍光体粉末（Ｍｉｘｅｄ  ｐｏｗｄｅｒ）をシリコーン樹脂に３０重量％の量で混練した。得られる蛍光体含有樹脂を石英ガラス上にマウントしたのち（厚み１ｍｍ）、１００℃１０分、１５０℃１時間で乾燥固化させた（得られた蛍光体材料をＬ１とする）。
波長３６５ｎｍの紫外線パワーＬＥＤ（日亜製ＮＣ４Ｕ１３３Ａの１種類、１個のＬＥＤ）上にＬ１を設置して、ＬＥＤ疑似太陽光源（疑似太陽光照射装置）とした。ＬＥＤに７００ｍＡの電流を流したところ、図１のＭｉｘｅｄ  ｐｏｗｄｅｒで示されるように、ＬＥＤ直上で基準太陽光ＡＭ１．５Ｇスペクトルに近似したスペクトルが得られ（ＪＩＳ  Ｃ  ８９３３で規定されるクラスＡに合致）、ＬＥＤ１灯でも１００ｍＷ／ｃｍ2を超える照度が得られた。各、波長域におけるスペクトル合致度（相違％）は次の通りであった。３５０〜４００ｎｍ：−２４．７％、４００〜４５０ｎｍ：＋３．１％、４５０ｎｍ〜５００ｎｍ：＋５．１％、５００〜５５０ｎｍ：＋６．１％、５５０〜６００ｎｍ：＋４．１％、６００〜６５０ｎｍ：＋４．９％、６５０〜７００ｎｍ：＋３．１％、７００〜７５０ｎｍ：＋７．３％。
【００２６】
実施例２  
実施例１で作製したＬＥＤ疑似太陽光源（ＬＥＤ  ｓｏｌａｒ  ｓｉｍｕｌａｔｏｒ）、及び、従来のキセノンランプ光源をもちいた疑似太陽光装置（Ｘｅ  ｌａｍｐ  ｓｏｌａｒ  ｓｉｍｕｌａｔｏｒ）から発せられる１ＳＵＮ（１００ｍＷ／ｃｍ2）の光でアモルファスシリコン太陽電池に見立てたＳｉフォトダイオード（感度３５０〜７５０ｎｍ）の電流電圧特性を測定した。その結果を図３に示す。図３から明らかなように、実施例１のＬＥＤ疑似太陽光源（疑似太陽光照射装置）は、従来のキセノンランプを用いた疑似太陽光源（１００ｍＷ／ｃｍ2、ＡＢＥＴ−１０５００）で測定した値と同等の結果が得られた。このように本発明の実施例の疑似太陽光照射装置で得られる疑似太陽光は、基準太陽光としての役割を十分に果たすことができる。
【００２７】
比較例１  
実施例１に示した蛍光体のうちバナジウム酸化物蛍光体ＣｓＶＯ3、Ｚｎ3Ｖ2Ｏ8をＳｒＡｌ2Ｏ4：Ｅｕで置き換え、実施例１と同じ方法でガラス上にマウントしたサンプルでは基準太陽光ＡＭ１．５Ｇに近似したスペクトルは得られなかった。
【００２８】
比較例２  
実施例１に示した蛍光体のうち赤色蛍光成分であるＢａ2.91ＭｇＳｉ2Ｏ8：Ｅｕ0.04Ｍｎ0.05をＣａＴｉＯ3：Ｐｒで代替し、実施例１と同じ方法でガラス上にマウントしたサンプルでは基準太陽光ＡＭ１．５Ｇに近似したスペクトルは得られなかった。
【００２９】
比較例３  
実施例１に示した蛍光体のうち赤色蛍光成分であるＢａ2.91ＭｇＳｉ2Ｏ8：Ｅｕ0.04Ｍｎ0.05、Ｂａ0.985Ｍｇ1.8Ｓｉ2Ｏ7：Ｅｕ0.015Ｍｎ0.2をリン酸赤色蛍光体（Ｃａ0.95Ｍｎ0.05）9（Ｙ0.85Ｃｅ0.15）（ＰＯ4）7で代替し、実施例１と同じ方法でガラス上にマウントしたサンプルでは基準太陽光ＡＭ１．５Ｇに近似したスペクトルは得られなかった。
【００３０】
比較例４  
実施例１に示した蛍光体のうち紫色蛍光成分であるＢａ0.95Ａｌ2Ｓｉ2Ｏ8：Ｅｕ0.05をナノ粒子ＺｎＯで代替し、実施例１と同じ方法でガラス上にマウントしたサンプルでは基準太陽光ＡＭ１．５Ｇに近似したスペクトルは得られなかった。
【００３１】
比較例５  
実施例１に示した蛍光体のうち近赤外蛍光成分であるＬｉＧａＯ2：Ｆｅ0.01をＬａ3Ｇａ5ＧｅＯ14：Ｃｒで代替し、実施例１と同じ方法でガラス上にマウントしたサンプルでは基準太陽光ＡＭ１．５Ｇに近似したスペクトルは得られなかった。
【産業上の利用可能性】
【００３２】
本発明の蛍光体粉末を用いれば、小型で省エネルギー性の高い紫外線ＬＥＤを励起光源として、３５０〜７５０ｎｍの範囲や４００〜９００ｎｍ等の範囲において、ＪＩＳ  Ｃ  ８９３１に規定されたＡＭ１．５全天日射基準太陽光スペクトルで得られる値と±４０％（好ましくは±２５％）の範囲内で近似する疑似太陽光を照射する疑似太陽光照射装置や広帯域疑似太陽光照射装置を構成することが出来る。
本発明の疑似太陽光照射装置や広帯域疑似太陽光照射装置は、小型省スペースで長寿命であり、また、低電力駆動のためエネルギー消費量を抑制することも出来るので、太陽電池や光触媒などの研究開発用の基準光源などとして有効に利用可能である。
また、本発明の疑似太陽光照射装置や広帯域疑似太陽光照射装置は、ＡＭ１．５全天日射基準太陽光スペクトルに高近似する疑似太陽光を照射することも可能なので、太陽光下の色再現等の検証実験装置、透過光の波長依存性などを簡便に測定する装置、分光装置等の光学機器などのような技術分野にも、幅広い利用が期待される。
【図１】
2015060921.tif 000003
【図２】
2015060921.tif 000004
【図３】
2015060921.tif 000005